(57)【要約】      （修正有）【課題】抗酸化性、低温粘度特性、ハンドリング性に優れ、少ない添加量で優れた粘度指数向上能を発揮する粘度指数向上剤及び該向上剤を含む潤滑油組成物の提供。【解決手段】式（１）で表される単量体（ａ）と、アミノ基及び／又はアミド基を有し炭素数が３〜１２である単量体（ｂ）と、炭素数１０〜２２の直鎖アルキル基を有する（メタ）アクリロイル単量体（ｃ）とを必須構成単量体とする共重合体（Ａ）を含有する粘度指数向上剤。（Ａ）の構成単量体の合計重量に基づいて、単量体（ａ）の含有量が１０〜７０重量％であり、アミノ基及び／又はアミドを有し炭素数が３〜１２である単量体（ｂ）の含有量が０．５〜５．０重量％であり、前記（メタ）アクリロイル単量体（ｃ）の含有量が２５〜８６重量％である粘度指数向上剤。2020026519.tif 000009【選択図】なし【特許請求の範囲】
【請求項１】
下記一般式（１）で表される単量体（ａ）と、アミノ基及び／又はアミド基を有し炭素数が３〜１２である単量体（ｂ）と、炭素数１０〜２２の直鎖アルキル基を有する（メタ）アクリロイル単量体（ｃ）とを必須構成単量体とする共重合体（Ａ）を含有してなる粘度指数向上剤であって、（Ａ）の構成単量体の合計重量に基づいて、単量体（ａ）の含有量が１０〜７０重量％であり、アミノ基及び／又はアミドを有し炭素数が３〜１２である単量体（ｂ）の含有量が０．５〜５．０重量％であり、前記（メタ）アクリロイル単量体（ｃ）の含有量が２５〜８６重量％である粘度指数向上剤。
【化１】
2020026519.tif 000008
［Ｒ１は水素原子又はメチル基を表し、Ｘ１は−Ｏ−又は−ＮＨ−で表される基を表し、Ｒ２は炭素数２〜４のアルキレン基を表し、ｎは０〜２０の整数であり、ｎが２以上の場合のＲ２は同一でも異なっていてもよく、Ｒ３は炭素数１０〜１５のアルキル基であって、前記アルキル基は２位の炭素及び／又は８位の炭素に分岐を有する分岐アルキル基である。］
【請求項２】
前記共重合体（Ａ）が、構成単量体として更に、炭素数２０〜３６の分岐アルキル基を有する（メタ）アクリロイル単量体（ｄ）を含む請求項１に記載の粘度指数向上剤。
【請求項３】
前記共重合体（Ａ）の溶解性パラメーターが８．８〜９．３（ｃａｌ／ｃｍ３）１／２である請求項１又は２に記載の粘度指数向上剤。
【請求項４】
前記共重合体（Ａ）が、構成単量体として（Ａ）の構成単量体の合計重量に基づいて前記（ｄ）を１〜５重量％含有する共重合体である請求項２又は３に記載の粘度指数向上剤。
【請求項５】
前記共重合体（Ａ）の重量平均分子量が１０，０００〜７００，０００である請求項１〜４のいずれかに記載の粘度指数向上剤。
【請求項６】
前記共重合体（Ａ）が、構成単量体として更に、水酸基含有単量体（ｅ）及び／又はリン原子含有単量体（ｆ）を含む共重合体である請求項１〜５のいずれかに記載の粘度指数向上剤。
【請求項７】
請求項１〜６のいずれかに記載の粘度指数向上剤と、清浄剤、分散剤、酸化防止剤、油性向上剤、摩擦摩耗調整剤、極圧剤、消泡剤、抗乳化剤及び腐食防止剤からなる群から選ばれる少なくとも１種の添加剤とを含有してなる潤滑油組成物。
【発明の詳細な説明】
【技術分野】
【０００１】
本発明は粘度指数向上剤及び潤滑油組成物に関する。
【背景技術】
【０００２】
近年、ＣＯ２排出量低減及び石油資源保護等の実現のために、自動車の省燃費化がより一層要求されている。省燃費化の一つとして、エンジン油及び駆動系潤滑油の低粘度化による粘性抵抗の低減が挙げられる。しかし、潤滑油を低粘度化すると、油漏れ、焼付きなどの種々問題が生じる恐れがある。また、長期間の使用により潤滑油の酸化劣化が生じ、スラッジ等の不溶物が発生する。これらの不溶物は潤滑油の寿命を早めるだけでなく、エンジンや駆動系機関の寿命を早めるといった問題を誘発する。
そこで、潤滑油組成物の高温下での粘度を高く保持し、スラッジ分散性に優れる分散型粘度指数向上剤が使用されており、そのような粘度指数向上剤としては、メタクリル酸エステル共重合体（特許文献１〜４）等が知られている。
しかしながら、上記の粘度指数向上剤は、低温粘度特性が十分ではなく、またハンドリング性が十分ではないという問題があった。
【先行技術文献】
【特許文献】
【０００３】
【特許文献１】特開２０１３−１０８８６号公報
【特許文献２】特開２００６−２３３１９６号公報
【特許文献３】特開平７−３３１２７３号公報
【特許文献４】特開平９−３１３１号公報
【発明の概要】
【発明が解決しようとする課題】
【０００４】
本発明は、抗酸化性、低温粘度特性及びハンドリング性に優れ、さらに潤滑油に対し少ない添加量で優れた粘度指数向上能を発揮する粘度指数向上剤及びこの粘度指数向上剤を添加した潤滑油組成物を提供することを目的とする。
【課題を解決するための手段】
【０００５】
本発明者らは、これらの問題点を解決するべく鋭意検討した結果、本発明に到達した。
すなわち本発明は、下記一般式（１）で表される単量体（ａ）と、アミノ基及び／又はアミド基を有し炭素数が３〜１２である単量体（ｂ）と、炭素数１０〜２２の直鎖アルキル基を有する（メタ）アクリロイル単量体（ｃ）とを必須構成単量体とする共重合体（Ａ）を含有してなる粘度指数向上剤であって、（Ａ）の構成単量体の合計重量に基づいて、単量体（ａ）の含有量が１０〜７０重量％であり、アミノ基及び／又はアミドを有し炭素数が３〜１２である単量体（ｂ）の含有量が０．５〜５．０重量％であり、前記（メタ）アクリロイル単量体（ｃ）の含有量が２５〜８６重量％である粘度指数向上剤である。
【化１】
2020026519.tif 000002
［Ｒ１は水素原子又はメチル基を表し、Ｘ１は−Ｏ−又は−ＮＨ−で表される基を表し、Ｒ２は炭素数２〜４のアルキレン基を表し、ｎは０〜２０の整数であり、ｎが２以上の場合のＲ２は同一でも異なっていてもよく、Ｒ３は炭素数１０〜１５のアルキル基であって、前記アルキル基は２位の炭素及び／又は８位の炭素に分岐を有する分岐アルキル基である。］
【発明の効果】
【０００６】
本発明により、抗酸化性、低温粘度特性及びハンドリング性に優れ、さらに潤滑油に対し少ない添加量で優れた粘度指数向上能を発揮する粘度指数向上剤及びこの粘度指数向上剤を添加した潤滑油組成物を提供することが出来る。
【発明を実施するための形態】
【０００７】
以下、本発明を詳述する。
本発明の粘度指数向上剤は、下記一般式（１）で表される単量体（ａ）と、アミノ基及び／又はアミド基を有し炭素数が３〜１２である単量体（ｂ）と、炭素数１０〜２２の直鎖アルキル基を有する（メタ）アクリロイル単量体（ｃ）とを必須構成単量体とする共重合体（Ａ）を含有してなる粘度指数向上剤であって、（Ａ）の構成単量体の合計重量に基づいて、単量体（ａ）の含有量が１０〜７０重量％であり、アミノ基及び／又はアミドを有し炭素数が３〜１２である単量体（ｂ）の含有量が０．５〜５．０重量％であり、前記（メタ）アクリロイル単量体（ｃ）の含有量が２５〜８６重量％である粘度指数向上剤である。
本発明の粘度指数向上剤は共重合体（Ａ）を含有する。
共重合体（Ａ）は下記一般式（１）で表される単量体（ａ）を必須構成単量体とする。
【化１】
2020026519.tif 000003
一般式（１）におけるＲ１は水素原子又はメチル基を表し、Ｘ１は−Ｏ−又は−ＮＨ−で表される基を表す。
【０００８】
Ｒ２は炭素数２〜４のアルキレン基を表し、具体的には、エチレン基、ｎ−プロピレン基、イソプロピレン基、イソプロピリデン基及びｎ−ブチレン基等挙げられる。
ｎは０〜２０の整数であり、粘度指数向上効果の観点から好ましくは０〜５の整数であり、更に好ましくは０〜２の整数である。ｎが２以上の場合のＲ２は、同一でも異なっていてもよい。
ｎが２以上の整数である場合に複数ある（Ｒ２Ｏ）は同一であっても異なっていてもよく、（Ｒ２Ｏ）ｎ部分はランダム結合でもブロック結合でもよい。
【０００９】
Ｒ３は炭素数１０〜１５のアルキル基であって、前記アルキル基は２位の炭素及び／又は８位の炭素に分岐を有する分岐アルキル基である。
具体的には、２−メチルノニル基、２−メチルデシル基、２−メチルウンデシル基、２−メチルドデシル基、２−メチルトリデシル基、２−メチルテトラデシル基、２−エチルオクチル基、２−エチルノニル基、２−エチルデシル基、２−エチルウンデシル基、２−エチルドデシル基、２−エチルトリデシル基、２−プロピルヘプチル基、２−プロピルオクチル基、２−プロピルノニル基、２−プロピルデシル基、２−プロピルウンデシル基、２−プロピルドデシル基、２−ブチルヘキシル基、２−ブチルヘプチル基、２−ブチルオクチル基、２−ブチルノニル基、２−ブチルデシル基、２−ブチルウンデシル基、８−メチルノニル基、８−メチルデシル基、８−メチルウンデシル基、８−メチルドデシル基、８−メチルトリデシル基、８−メチルテトラデシル基、８−エチルオクチル基、８−エチルノニル基、８−エチルデシル基、８−エチルウンデシル基、８−エチルドデシル基、８−エチルトリデシル基、８−プロピルヘプチル基、８−プロピルオクチル基、８−プロピルノニル基、８−プロピルデシル基、８−プロピルウンデシル基、８−プロピルドデシル基、８−ブチルヘキシル基、８−ブチルヘプチル基、８−ブチルオクチル基、８−ブチルノニル基、８−ブチルデシル基又は８−ブチルウンデシル基等が挙げられる。
これらのうち、粘度指数向上効果及び低温粘度の観点から好ましくは２−メチルノニル基、２−メチルデシル基、２−メチルウンデシル基、２−メチルドデシル基、２−メチルトリデシル基、２−メチルテトラデシル基、８−メチルノニル基、８−メチルデシル基、８−メチルウンデシル基、８−メチルドデシル基、８−メチルトリデシル基及び８−メチルテトラデシルであり、更に好ましくは２−メチルウンデシル基、２−メチルドデシル基、２−メチルトリデシル基、２−メチルテトラデシル基及び８−メチルノニル基である。
【００１０】
下記一般式（１）で表される単量体（ａ）としては、（メタ）アクリル酸２−メチルノニル、（メタ）アクリル酸２−メチルデシル、（メタ）アクリル酸２−メチルウンデシル、（メタ）アクリル酸２−メチルドデシル、（メタ）アクリル酸２−メチルトリデシル、（メタ）アクリル酸２−メチルテトラデシル、（メタ）アクリル酸２−エチルオクチル、（メタ）アクリル酸２−エチルノニル、（メタ）アクリル酸２−エチルデシル、（メタ）アクリル酸２−エチルウンデシル、（メタ）アクリル酸２−エチルドデシル、（メタ）アクリル酸２−エチルトリデシル、（メタ）アクリル酸２−プロピルヘプチル、（メタ）アクリル酸２−プロピルオクチル、（メタ）アクリル酸２−プロピルノニル、（メタ）アクリル酸２−プロピルウンデシル、（メタ）アクリル酸２−プロピルドデシル、（メタ）アクリル酸２−ブチルヘキシル、（メタ）アクリル酸２−ブチルヘプチル、（メタ）アクリル酸２−ブチルオクチル、（メタ）アクリル酸２−ブチルノニル、（メタ）アクリル酸２−ブチルデシル、（メタ）アクリル酸２−ブチルウンデシル基、（メタ）アクリル酸８−メチルノニル、（メタ）アクリル酸８−メチルデシル、（メタ）アクリル酸８−メチルウンデシル、（メタ）アクリル酸８−メチルドデシル、（メタ）アクリル酸８−メチルトリデシル、（メタ）アクリル酸８−メチルテトラデシル、（メタ）アクリル酸８−エチルオクチル、（メタ）アクリル酸８−エチルノニル、（メタ）アクリル酸８−エチルデシル、（メタ）アクリル酸８−エチルウンデシル、（メタ）アクリル酸８−エチルドデシル、（メタ）アクリル酸８−エチルトリデシル、（メタ）アクリル酸８−プロピルヘプチル、（メタ）アクリル酸８−プロピルオクチル、（メタ）アクリル酸８−プロピルノニル、（メタ）アクリル酸８−プロピルデシル、（メタ）アクリル酸８−プロピルウンデシル、（メタ）アクリル酸８−プロピルドデシル、（メタ）アクリル酸８−ブチルヘキシル、（メタ）アクリル酸８−ブチルヘプチル、（メタ）アクリル酸８−ブチルオクチル、（メタ）アクリル酸８−ブチルノニル、（メタ）アクリル酸８−ブチルデシル及び（メタ）アクリル酸８−ブチルウンデシル等が挙げられる。
これらのうち、低温粘度特性の観点から好ましくは（メタ）アクリル酸２−メチルノニル、（メタ）アクリル酸２−メチルデシル、（メタ）アクリル酸２−メチルウンデシル、（メタ）アクリル酸２−メチルドデシル、（メタ）アクリル酸２−メチルトリデシル、（メタ）アクリル酸２−メチルテトラデシル、（メタ）アクリル酸８−メチルノニル、（メタ）アクリル酸８−メチルデシル、（メタ）アクリル酸８−メチルウンデシル、（メタ）アクリル酸８−メチルドデシル、（メタ）アクリル酸８−メチルトリデシル及び（メタ）アクリル酸８−メチルテトラデシルであり、更に好ましくは（メタ）アクリル酸２−メチルウンデシル、（メタ）アクリル酸２−メチルドデシル、（メタ）アクリル酸２−メチルトリデシル、（メタ）アクリル酸２−メチルテトラデシル及び（メタ）アクリル酸８−メチルノニルである。
一般式（１）で表される単量体（ａ）は１種を単独で用いても、２種以上を併用してもよい。
なお、本発明において、「（メタ）アクリル酸」は「アクリル酸及び／又はメタクリル酸」を意味する。
【００１１】
本発明の粘度指数向上剤において、共重合体（Ａ）はアミノ基及び／又はアミド基を有し炭素数が３〜１２である単量体（ｂ）を必須構成単量体とする。（ｂ）としては、アミノ基を有しアミド基を有していない炭素数が３〜１２である単量体（ｂ−１）、アミド基を有しアミノ基を有していない炭素数が３〜１２である単量体（ｂ−２）並びにアミノ基及びアミド基を有し炭素数が３〜１２である単量体（ｂ−３）が含まれる。
【００１２】
アミノ基を有しアミド基を有していない炭素数が３〜１２である単量体（ｂ−１）としては、（メタ）アクリル酸２−（ジメチルアミノ）エチル、（メタ）アクリル酸２−（ジエチルアミノ）エチル及び（メタ）アクリル酸２−（ジエチルアミノ）プロピル等が挙げられる。
【００１３】
アミド基を有しアミノ基を有していない炭素数が３〜１２である単量体（ｂ−２）としては、（メタ）アクリルアミド、Ｎ，Ｎ−ジエチル（メタ）アクリルアミド、Ｎ，Ｎ−ジ−ｎ−ブチル（メタ）アクリルアミド、ビニルピロリドン、Ｎ−ビニル−ε−カプロラクタム、モノ−又はビス−ヒドロキシアルキル（炭素数１〜４）置換（メタ）アクリルアミド［Ｎ，Ｎ−ビス（ヒドロキシメチル）（メタ）アクリルアミド、Ｎ，Ｎ−ビス（ヒドロキシプロピル）（メタ）アクリルアミド、Ｎ，Ｎ−ビス（２−ヒドロキシブチル）（メタ）アクリルアミド等］等が挙げられる。
【００１４】
アミノ基及びアミド基を有している炭素数が３〜１２である単量体（ｂ−３）としては、Ｎ−（Ｎ’，Ｎ’−ジメチルアミノエチル）（メタ）アクリルアミド及びＮ−（Ｎ’，Ｎ’−ジエチルアミノエチル）（メタ）アクリルアミド等が挙げられる。
【００１５】
アミノ基及び／又はアミド基を有し炭素数が３〜１２である単量体（ｂ）のうち、抗酸化性の観点から、好ましくは（メタ）アクリル酸２−（ジメチルアミノ）エチル、（メタ）アクリル酸２−（ジエチルアミノ）エチル、アミド基を有しアミノ基を有していない炭素数が３〜１２である単量体（ｂ−２）並びにアミノ基及びアミド基を有し炭素数が３〜１２である単量体（ｂ−３）であり、更に好ましくはアミド基を有しアミノ基を有していない炭素数が３〜１２である単量体（ｂ−２）であり、特に好ましくはビニルピロリドンである。
アミノ基及び／又はアミド基を有し炭素数が３〜１２である単量体（ｂ）は１種を単独で用いても、２種以上を併用してもよい。
【００１６】
本発明の粘度指数向上剤において、共重合体（Ａ）は炭素数１０〜２２の直鎖アルキル基を有する（メタ）アクリロイル単量体（ｃ）を必須構成単量体とする。
なお、「（メタ）アクリロイル」は「アクリロイル及び／又はメタクリロイル」を意味する。また、（ｃ）としては、炭素数１０〜２２の直鎖アルキル基を有する（メタ）アクリル酸アルキルエステル及び炭素数１０〜２２の直鎖アルキル基を有するアルキル（メタ）アクリルアミドが含まれる。
炭素数が１０〜２２の直鎖アルキル基としては、デシル基、ウンデシル基、ドデシル基、トリデシル基、テトラデシル基、ペンタデシル基、ヘキサデシル基、ヘプタデシル基、オクタデシル基、ノナデシル基、エイコシル基、ヘンイコシル基及びドコシル基等が挙げられ、低温粘度特性の観点から好ましくは１２〜２０の直鎖アルキル基であり、更に好ましくは１２〜１６の直鎖アルキル基である。
（メタ）アクリロイル単量体（ｃ）として具体的には、（メタ）アクリル酸ｎ−デシル、（メタ）アクリル酸ｎ−ウンデシル、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル、（メタ）アクリル酸ｎ−ヘキサデシル、（メタ）アクリル酸ｎ−ヘプタデシル、（メタ）アクリル酸ｎ−オクタデシル、（メタ）アクリル酸ｎ−ノナデシル、（メタ）アクリル酸ｎ−エイコシル、（メタ）アクリル酸ｎ−ヘンイコシル、（メタ）アクリル酸ｎ−ドコシル、Ｎ−デシル（メタ）アクリルアミド、Ｎ−ドデシル（メタ）アクリルアミド、Ｎ−トリデシル（メタ）アクリルアミド、Ｎ−テトラデシル（メタ）アクリルアミド、Ｎ−ペンタデシル（メタ）アクリルアミド、Ｎ−ヘキサデシル（メタ）アクリルアミド及びＮ，Ｎ−ドデシル（メタ）アクリルアミド等が挙げられる。
これらのうち、低温粘度特性の観点から好ましくは、（メタ）アクリル酸ｎ−ドデシル、（メタ）アクリル酸ｎ−トリデシル、（メタ）アクリル酸ｎ−テトラデシル、（メタ）アクリル酸ｎ−ペンタデシル及び（メタ）アクリル酸ｎ−ヘキサデシルある。
（メタ）アクリロイル単量体（ｃ）は１種を単独で用いても、２種以上を併用してもよい。
【００１７】
共重合体（Ａ）は（メタ）アクリロイル単量体（ｃ）のうち、下記一般式（２）で表される単量体（ｃ１）を単量体として含有することが好ましい。
【化２】
2020026519.tif 000004
一般式（２）におけるＲ４は水素原子又はメチル基を表し、Ｘ２は−Ｏ−又は−ＮＨ−で表される基を表す。
Ｒ５は炭素数２〜４のアルキレン基を表し、具体的には、エチレン基、ｎ−プロピレン基、イソプロピレン基、イソプロピリデン基及びｎ−ブチレン基等が挙げられる。
ｍは０〜２０の整数であり、粘度指数向上効果の観点から好ましくは０〜５の整数であり、更に好ましくは０〜２の整数である。ｍが２以上の場合のＲ５は、同一でも異なっていてもよい。
ｍが２以上の整数である場合に複数ある（Ｒ５Ｏ）は同一であっても異なっていてもよく、（Ｒ５Ｏ）ｎ部分はランダム結合でもブロック結合でもよい。
Ｒ６は炭素数１０〜１５の直鎖アルキル基であり、具体的には、デシル基、ウンデシル基、ドデシル基、トリデシル基、テトラデシル基及びペンタデシル基等が挙げられる。これらのうち、ハンドリング性の観点から好ましくはドデシル基、トリデシル基、テトラデシル基及びペンタデシル基である。
【００１８】
下記一般式（２）で表される単量体（ｃ１）として好ましいものとしては、（メタ）アクリル酸ｎ−ドデシル、（メタ）アクリル酸ｎ−トリデシル、（メタ）アクリル酸ｎ−テトラデシル及び（メタ）アクリル酸ｎ−ペンタデシル等が挙げられる。
これらのうち、低温粘度の観点から更に好ましくは（メタ）アクリル酸ｎ−ドデシル及び（メタ）アクリル酸ｎ−トリデシルである。
一般式（２）で表される単量体（ｃ１）は１種を単独で用いても、２種以上を併用してもよい。
【００１９】
一般式（２）で表される単量体（ｃ１）を用いる場合、一般式（１）中のＲ３が分岐アルキル基である単量体（ａ）と一般式（２）中のＲ６が直鎖アルキル基である単量体（ｃ１）との混合物（ａ’’）を用いても良く、混合物（ａ’’）を使用する場合、混合物（ａ’’）に含まれる単量体（ａ）の重量割合は、混合物（ａ’’）の合計重量に基づいて、好ましくは５０重量％以上である。
混合物（ａ’’）は、炭素数１０〜１５の分岐アルキル基を有する脂肪族アルコール及び／又は脂肪族アミンと、炭素数１０〜１５の直鎖アルキル基を有する脂肪族アルコール及び／又は脂肪族アミンとの混合物を公知の方法で（メタ）アクリル酸とエステル化又はアミド化すること等で得ることができる。
【００２０】
本発明の粘度指数向上剤において、共重合体（Ａ）はさらに、炭素数２０〜３６の分岐アルキル基を有する（メタ）アクリロイル単量体（ｄ）を構成単量体として含有してもよい。（ｄ）としては、炭素数２０〜３６の分岐アルキル基を有する（メタ）アクリル酸アルキルエステル及び炭素数２０〜３６の分岐アルキル基を有するアルキル（メタ）アクリルアミドが含まれる。
炭素数が２０〜３６の分岐アルキル基としては、２−オクチルドデシル基、２−イソオクチルイソドデシル基、２−デシルテトラデシル基、２−イソデシルイソテトラデシル基、２−ドデシルヘキサデシル基、２−テトラデシルオクタデシル基、２−テトラデシルイコシル基、２−ヘキサデシルオクタデシル基、２−ヘキサデシルイコシル基及びイソヘキサデシルイソイコシル基等が挙げられ、低温粘度特性の観点から好ましくは炭素数２０〜３２の分岐アルキル基であり、更に好ましくは炭素数２０〜２４の分岐アルキル基である。
（メタ）アクリロイル単量体（ｄ）としては、（メタ）アクリル酸２−オクチルドデシル、（メタ）アクリル酸２−イソオクチルイソドデシル、（メタ）アクリル酸２−デシルテトラデシル、（メタ）アクリル酸２−イソデシルイソテトラデシル、（メタ）アクリル酸２−ドデシルヘキサデシル、（メタ）アクリル酸２−テトラデシルオクタデシル、（メタ）アクリル酸２−テトラデシルイコシル、（メタ）アクリル酸２−ヘキサデシルオクタデシル、（メタ）アクリル酸２−ヘキサデシルイコシル、（メタ）アクリル酸２−イソヘキサデシルイソイコシル、Ｎ−（２−オクチル）ドデシル（メタ）アクリルアミド、Ｎ−（２−イソオクチル）イソドデシル（メタ）アクリルアミド、Ｎ−（２−デシル）テトラデシル（メタ）アクリルアミド及びＮ−（２−イソデシル）イソテトラデシル（メタ）アクリルアミド等が挙げられる。
これらのうち、低温粘度特性の観点から好ましくは（メタ）アクリル酸２−オクチルドデシル、（メタ）アクリル酸２−イソオクチルイソドデシル、（メタ）アクリル酸２−デシルテトラデシル及び（メタ）アクリル酸２−イソデシルイソテトラデシルであり、更に好ましくは（メタ）アクリル酸２−オクチルドデシル及び（メタ）アクリル酸２−デシルテトラデシルである。
（メタ）アクリロイル単量体（ｄ）は１種を単独で用いても、２種以上を併用してもよい。
【００２１】
本発明における共重合体（Ａ）は、単量体（ａ）〜（ｄ）に加え、更に水酸基含有単量体（ｅ）及びリン原子含有単量体（ｆ）からなる群から選ばれる少なくとも１種を構成単量体とする共重合体であることが、粘度指数及びせん断安定性の観点から好ましい。
【００２２】
水酸基含有単量体（ｅ）としては、水酸基含有芳香族単量体（ｐ−ヒドロキシスチレン等）、ヒドロキシアルキル（炭素数２〜６）（メタ）アクリレート［２−ヒドロキシエチル（メタ）アクリレート、及び２−又は３−ヒドロキシプロピル（メタ）アクリレート等］、ビニルアルコール、炭素数３〜１２のアルケノール［（メタ）アリルアルコール、クロチルアルコール、イソクロチルアルコール、１−オクテノール及び１−ウンデセノール等］、炭素数４〜１２のアルケンモノオール又はアルケンジオール［１−ブテン−３−オール、２−ブテン−１−オール及び２−ブテン−１，４−ジオール等］、ヒドロキシアルキル（炭素数１〜６）アルケニル（炭素数３〜１０）エーテル（２−ヒドロキシエチルプロペニルエーテル等）、多価（３〜８価）アルコール（グリセリン、ペンタエリスリトール、ソルビトール、ソルビタン、ジグリセリン、糖類及び蔗糖等）のアルケニル（炭素数３〜１０）エーテル又は（メタ）アクリレート［蔗糖（メタ）アリルエーテル等］、ポリオキシアルキレングリコール（アルキレン基の炭素数２〜４、重合度２〜５０）、ポリオキシアルキレンポリオール［上記３〜８価のアルコールのポリオキシアルキレンエーテル（アルキレン基の炭素数２〜４、重合度２〜１００）］、ポリオキシアルキレングリコール又はポリオキシアルキレンポリオールのアルキル（炭素数１〜４）エーテルのモノ（メタ）アクリレート［ポリエチレングリコール（数平均分子量：１００〜３００）モノ（メタ）アクリレート、ポリプロピレングリコール（数平均分子量：１３０〜５００）モノ（メタ）アクリレート、メトキシポリエチレングリコール（数平均分子量：１１０〜３１０）（メタ）アクリレート、ラウリルアルコールエチレンオキサイド付加物（２〜３０モル）（メタ）アクリレート及びモノ（メタ）アクリル酸ポリオキシエチレン（数平均分子量：１５０〜２３０）ソルビタン等］などが挙げられる。
粘度指数向上効果の観点から好ましくは２−ヒドロキシエチル（メタ）アクリレート、２−又は３−ヒドロキシプロピル（メタ）アクリレート及びビニルアルコールである。
本発明における数平均分子量は、ゲルパーミュエーションクロマトグラフィーによるものであり、ポリスチレンに換算して求めたものである。
水酸基含有単量体（ｅ）は１種を単独で用いても、２種以上を併用してもよい。
【００２３】
リン原子含有単量体（ｆ）としては、以下の単量体（ｆ１）及び（ｆ２）が挙げられる。
【００２４】
＜リン酸エステル基含有単量体（ｆ１）＞
（メタ）アクリロイルオキシアルキル（炭素数２〜４）リン酸エステル［（メタ）アクリロイルオキシエチルホスフェート及び（メタ）アクリロイルオキシイソプロピルホスフェート等］及びリン酸アルケニルエステル［リン酸ビニル、リン酸アリル、リン酸プロペニル、リン酸イソプロペニル、リン酸ブテニル、リン酸ペンテニル、リン酸オクテニル、リン酸デセニル及びリン酸ドデセニル等］等が挙げられる。
なお、「（メタ）アクリロイルオキシ」は、「アクリロイルオキシ及び／又はメタクリロイルオキシ」を意味する。
【００２５】
＜ホスホノ基含有単量体（ｆ２）＞
（メタ）アクリロイルオキシアルキル（炭素数２〜４）ホスホン酸［（メタ）アクリロイルオキシエチルホスホン酸等］及びアルケニル（炭素数２〜１２）ホスホン酸［ビニルホスホン酸、アリルホスホン酸及びオクテニルホスホン酸等］等が挙げられる。
【００２６】
（ｆ）のうち好ましくは（ｆ１）であり、更に好ましくは（メタ）アクリロイルオキシアルキル（炭素数２〜４）リン酸エステルであり、特に好ましくは（メタ）アクリロイルオキシエチルホスフェートである。
リン原子含有単量体（ｆ）は１種を単独で用いても、２種以上を併用してもよい。
【００２７】
共重合体（Ａ）の溶解性パラメーター（以下ＳＰ値と略記する）は、潤滑油に対し少ない添加量で優れた粘度指数向上能を発揮する観点から、好ましくは８．８〜９．３（ｃａｌ／ｃｍ３）１／２であり、更に好ましくは８．９〜９．２（ｃａｌ／ｃｍ３）１／２である。
ＳＰ値が上記範囲内では共重合体（Ａ）の基油への溶解性がさらに良好になる。
共重合体（Ａ）のＳＰ値は、使用する単量体のＳＰ値、モル分率を適宜調整することにより所望の範囲にすることができる。 
【００２８】
本発明で用いるＳＰ値は、Ｆｅｄｏｒｓ法（Ｐｏｌｙｍｅｒ  Ｅｎｇｉｎｅｅｒｉｎｇ  ａｎｄ  Ｓｃｉｅｎｃｅ，Ｆｅｂｕｒｕａｒｙ，１９７４，Ｖｏｌ．１４、Ｎｏ．２  Ｐ．１４７〜１５４）に記載の方法で算出される値である。
【００２９】
共重合体（Ａ）のＳＰ値は、（Ａ）の構成単位のそれぞれのＳＰ値を計算し、目的のＳＰ値になるように単量体の種類とモル比を採択することにより調整できる。
例えば、単量体として用いる（メタ）アクリロイル単量体のアルキル基の長さが長いものを多く用いれば共重合体（Ａ）のＳＰ値をより小さくすることができる。
【００３０】
共重合体（Ａ）は、ハンドリング性及び潤滑油に対し少ない添加量で優れた粘度指数向上能を発揮させる観点から構成単量体としてアルキル基の炭素数が１〜４である（メタ）アクリル酸アルキルエステルを含まないことが好ましい。
アルキル基の炭素数が１〜４である（メタ）アクリル酸アルキルエステルとしては、（メタ）アクリル酸メチル、（メタ）アクリル酸エチル、（メタ）アクリル酸ｎ−プロピル及び（メタ）アクリル酸ｎ−ブチル等が挙げられる。
【００３１】
共重合体（Ａ）において、一般式（１）で表される単量体（ａ）の含有量は、（Ａ）の構成単量体の合計重量に基づいて、１０〜７０重量％であり、好ましくは２０〜７０重量％であり、更に好ましくは２０〜４５重量％である。
１０重量％以上であることで低温粘度特性が良好であり、７０重量％以下であることで粘度指数及び低温粘度特性が良好となる。
【００３２】
共重合体（Ａ）において、アミノ基及び／又はアミドを有し炭素数が３〜１２である単量体（ｂ）の含有量は、（Ａ）の構成単量体の合計重量に基づいて、０．５〜５．０重量％であり、抗酸化性の観点から好ましくは０．５〜４．０重量％であり、更に好ましくは１．０〜３．０重量％である。
０．５重量％以上であることで抗酸化性が良好となり、５．０重量％以下であることで低温粘度特性が良好となる。
【００３３】
共重合体（Ａ）において、（メタ）アクリロイル単量体（ｃ）の含有量は、（Ａ）の構成単量体の合計重量に基づいて、２５〜８６重量％であり、好ましくは２６〜７９．５重量％であり、更に好ましくは４７〜７０重量％であり、最も好ましくは４９〜７０重量％である。
２５重量％以上であることで共重合体（Ａ）のハンドリング性及び粘度指数が良好となり、８９．５重量％以下であることで低温粘度特性が良好となる。
【００３４】
共重合体（Ａ）において、（メタ）アクリロイル単量体（ｄ）を含有する場合の含有量は、（Ａ）の構成単量体の合計重量に基づいて、好ましくは０〜５重量％であり、更に好ましくは１〜５重量％であり、特に好ましくは１〜３重量％である。
０重量％以上であると共重合体（Ａ）のハンドリング性が良好となり、５重量％以下であると低温粘度特性が良好となる。
【００３５】
共重合体（Ａ）において、水酸基含有単量体（ｅ）を含有する場合の含有量は、（Ａ）の構成単量体の合計重量に基づいて、好ましくは０．１〜５重量％であり、更に好ましくは０．１〜３重量％である。０．１重量％以上であると粘度指数が良好となり、５重量％以下であると低温粘度が良好となる。
【００３６】
共重合体（Ａ）において、リン原子含有単量体（ｆ）を含有する場合の含有量は、（Ａ）の構成単量体の合計重量に基づいて、好ましくは０．１〜５重量％であり、更に好ましくは０．１〜３重量％である。０．１重量％以上であると粘度指数が良好となり、５重量％以下であると低温粘度が良好となる。
【００３７】
共重合体（Ａ）は、公知の製造方法によって得ることができる。例えば前記の単量体を溶剤中で重合触媒存在下にラジカル重合することにより得られる。
【００３８】
溶剤としては、例えば、トルエン、キシレン又は炭素数９〜１０のアルキルベンゼンなどの芳香族溶剤、ｎ−ヘキサン、ｎ−ヘプタン、シクロヘキサン及びオクタンなどの脂肪族炭化水素（炭素数６〜１８）、２−プロパノール、１−ブタノール又は２−ブタノールなどのアルコール系溶剤（炭素数３〜８）、メチルエチルケトンなどのケトン系溶剤、下記の鉱物油及び下記の合成油等が使用できる。好ましくは鉱物油である。
【００３９】
重合触媒としては、アゾ系触媒［例えば２，２’−アゾビスイソブチロニトリル、２，２’−アゾビス（２−メチルブチロニトリル）、２，２’−アゾビス（２，４−ジメチルバレロニトリル）、ジメチル２，２−アゾビスイソブチレートなど］、過酸化物系触媒［例えばｔ−ブチルパーオキシピバレート、ｔ−ヘキシルパーオキシピバレート、ｔ−ブチルパーオキシネオヘプタノエート、ｔ−ブチルパーオキシネオデカノエート、ｔ−ブチルパーオキシ２−エチルヘキサノエート、ｔ−ブチルパーオキシイソブチレート、ｔ−アミルパーオキシ２−エチルヘキサノエート、１，１，３，３−テトラメチルブチルパーオキシ２−エチルヘキサノエート、ジブチルパーオキシトリメチルアジペート、ベンゾイルパーオキシド、クミルパーオキシド、ラウリルパーオキシドなど］等が使用できる。
【００４０】
さらに、必要により連鎖移動剤［例えば、アルキル（炭素数２〜２０）メルカプタンなど］を使用することもできる。
反応温度としては好ましくは５０〜１４０℃、更に好ましくは６０〜１２０℃である。
また、上記の溶液重合の他に、塊状重合、乳化重合又は懸濁重合により得ることもできる。さらに、共重合体（Ａ）の重合様式としては、ランダム付加重合又は交互共重合のいずれでもよく、また、グラフト共重合又はブロック共重合のいずれでもよい。
【００４１】
共重合体（Ａ）の重量平均分子量（以下Ｍｗと略記）は、粘度指数向上の観点から好ましくは１０，０００〜７００，０００であり、更に好ましくは２０，０００〜７００，０００であり、特に好ましくは８０，０００〜７００，０００であり、最も好ましくは９０，０００〜４００，０００である。
共重合体（Ａ）の分子量分布（Ｍｗ／Ｍｎ）は、粘度指数向上及び剪断安定性の観点から、１．０〜５．０が好ましく、さらに好ましくは１．５〜４．５である。
Ｍｗ及び分子量分布（Ｍｗ／Ｍｎ）は、ゲルパーミュエーションクロマトグラフィーによるものであり、ポリスチレンに換算して求めたものである。
共重合体（Ａ）のＭｗ及び分子量分布（Ｍｗ／Ｍｎ）は、重合時の温度、単量体濃度（溶媒濃度）、触媒量又は連鎖移動剤量等により調整できる。
＜共重合体（Ａ）のＭｗ及びＭｗ／Ｍｎの測定条件＞
装置  ：「ＨＬＣ−８０２Ａ」［東ソー（株）製］
カラム  ：「ＴＳＫ  ｇｅｌ  ＧＭＨ６」［東ソー（株）製］２本
測定温度  ：４０℃
試料溶液  ：０．５重量％のテトラヒドロフラン溶液
溶液注入量：２００μｌ
検出装置  ：屈折率検出器
基準物質  ：標準ポリスチレン（ＴＳＫｓｔａｎｄａｒｄ  ＰＯＬＹＳＴＹＲＥＮＥ）１２点（分子量：５００、１，０５０、２，８００、５，９７０、９，１００、１８，１００、３７，９００、９６，４００、１９０，０００、３５５，０００、１，０９０，０００、２，８９０，０００）［東ソー（株）製］
【００４２】
本発明の粘度指数向上剤は、共重合体（Ａ）に加えて基油を含んでもよい。
基油は、共重合体（Ａ）の重合時に混合されていてもよく、（Ａ）の重合後に混合してもよい。
粘度指数向上剤に含まれる共重合体（Ａ）の重量割合は、ハンドリング性等の観点から、粘度指数向上剤の合計重量に基づいて、２〜５０重量％であることが好ましい。  
【００４３】
基油として具体的には、鉱物油（溶剤精製油、パラフィン油、イソパラフィンを含有する高粘度指数油、イソパラフィンの水素化分解による高粘度指数油及びナフテン油等）、合成油［炭化水素系合成潤滑油（ポリα−オレフィン系合成潤滑油等）及びエステル系合成潤滑油等］及びこれらの混合物等が挙げられる。これらのうち好ましくは鉱物油及び合成潤滑油である。
【００４４】
基油のＳＰ値は、共重合体（Ａ）の基油への溶解性の観点から、好ましくは６〜１０（ｃａｌ／ｃｍ３）１／２であり、更に好ましくは７〜９（ｃａｌ／ｃｍ３）１／２である。
【００４５】
本発明において基油の１００℃における動粘度は、粘度特性の観点から、好ましくは１〜１５ｍｍ２／ｓであり、更に好ましくは２〜７ｍｍ２／ｓである。
本発明の１００℃における動粘度は、ＪＩＳ−Ｋ２２８３で測定できる。
【００４６】
本発明において基油の４０℃における動粘度は、粘度特性の観点から、好ましくは６．０〜４５．０ｍｍ２／ｓであり、更に好ましくは６．０〜４０．０ｍｍ２／ｓである。
本発明の４０℃における動粘度は、ＪＩＳ−Ｋ２２８３で測定できる。
【００４７】
本発明において基油の粘度指数は、粘度特性の観点から、好ましくは１１０以上であり、更に好ましくは１１５以上である。
本発明の粘度指数は、ＪＩＳ−Ｋ２２８３で測定できる。
【００４８】
本発明の潤滑油組成物は、上記粘度指数向上剤と、清浄剤、分散剤、酸化防止剤、油性向上剤、摩擦摩耗調整剤、極圧剤、消泡剤、抗乳化剤及び腐食防止剤からなる群から選ばれる少なくとも１種の添加剤を含有してなるものである。
添加剤は１種を単独で用いても、２種以上を併用してもよい。
【００４９】
本発明の潤滑油組成物中の共重合体（Ａ）の重量割合は、潤滑油組成物の重量を基準として、粘度指数向上効果及び潤滑油組成物の低温粘度の観点から好ましくは０．１〜２０重量％である。
【００５０】
清浄剤としては、塩基性、過塩基性又は中性の金属塩［スルフォネート（石油スルフォネート、アルキルベンゼンスルフォネート及びアルキルナフタレンスルフォネート等）の過塩基性又はアルカリ土類金属塩等］、サリシレート類、フェネート類、ナフテネート類、カーボネート類、フォスフォネート類及びこれらの混合物等が挙げられる。
【００５１】
分散剤としては、コハク酸イミド類（ビス又はモノポリブテニルコハク酸イミド類）、マンニッヒ縮合物及びボレート類等が挙げられる。
【００５２】
酸化防止剤としてはヒンダードフェノール類及び芳香族２級アミン類等が挙げられる。
【００５３】
油性向上剤としては、長鎖脂肪酸及びそれらのエステル（オレイン酸及びオレイン酸エステル等）、長鎖アミン及びそれらのアミド（オレイルアミン及びオレイルアミド等）等が挙げられる。
【００５４】
摩擦摩耗調整剤としては、モリブデン系及び亜鉛含有化合物（モリブデンジチオフォスフェート、モリブデンジチオカーバメート及びジンクジアルキルジチオフォスフェート、ジアルキルジチオリン酸亜鉛（以下、ＺｎＤＴＰと記す）等）等が挙げられる。
【００５５】
極圧剤としては、硫黄含有化合物（モノ又はジスルフィド、スルフォキシド及び硫黄フォスファイド化合物）、フォスファイド化合物及び塩素含有化合物（塩素化パラフィン等）等が挙げられる。
【００５６】
消泡剤としては、シリコン油、金属石けん、脂肪酸エステル及びフォスフェート化合物等が挙げられる。
【００５７】
抗乳化剤としては、４級アンモニウム塩（テトラアルキルアンモニウム塩等）、硫酸化油及びフォスフェート（ポリオキシエチレン含有非イオン性界面活性剤のフォスフェート等）等が挙げられる。
【００５８】
腐食防止剤としては、窒素原子含有化合物（ベンゾトリアゾール及び１，３，４−チオジアゾリル−２，５−ビスジアルキルジチオカーバメート等）等が挙げられる。
【００５９】
これらの添加剤は１種だけ添加してもよいし、必要に応じて２つ以上の添加剤を添加することもできる。またこれらの添加剤を配合したものを性能添加剤、またはパッケージ添加剤と呼ぶこともあり、それを添加してもよい。性能添加剤、及びパッケージ添加剤は、インフォニアム社等から入手する事ができる。
これらの添加剤のそれぞれの含有量は潤滑油組成物全量を基準として０．１〜１５重量％であることが好ましい。また各添加剤を合計した含有量は潤滑油組成物全量を基準として０．１〜３０重量％が好ましく、さらに好ましくは０．３〜２０重量％である。 
【００６０】
本発明の潤滑油組成物は、抗酸化性、低温粘度特性、ハンドリング性に優れ、さらに潤滑油に対し少ない添加量で優れた粘度指数向上能を発揮するため、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油に好適に用いられる
【実施例】
【００６１】
以下、実施例及び比較例により本発明をさらに説明するが、本発明はこれらに限定されるものではない。以下、特に定めない限り、部は重量部を示す。
【００６２】
＜実施例１〜１６、比較例１〜５＞
撹拌装置、加熱冷却装置、温度計、滴下ロート、窒素吹き込み管及び減圧装置を備えた反応容器に、基油Ｉ（鉱物油、ＳＰ値：８．３、１００℃の動粘度：４．２ｍｍ２／ｓ、４０℃動粘度：１９．４ｍｍ２／ｓ、粘度指数：１２２）１００部を投入し、別のガラス製ビーカーに、表１又は表２に記載の単量体配合物（合計１００部）、連鎖移動剤としてのドデシルメルカプタン０．６部、２，２−アゾビス（２，４−ジメチルバレロニトリル）０．２部及び２，２−アゾビス（２−メチルブチロニトリル）０．５部を投入し、２０℃で撹拌、混合して単量体溶液を調製し、滴下ロートに投入した。反応容器の気相部の窒素置換（気相酸素濃度：１００ｐｐｍ以下）を行った後、密閉下系内温度を７０〜８５℃に保ちながら、３時間かけて単量体溶液を滴下し、滴下終了から２時間、８５℃で熟成した後、１２０〜１３０℃に昇温後、同温度で減圧下（０．０２７〜０．０４０ＭＰａ）未反応の単量体を２時間かけて除去し、５０重量％の共重合体（Ａ−１）〜（Ａ−１６）又は（Ｈ−１）〜（Ｈ−５）を含んでなる粘度指数向上剤（Ｒ−１）〜（Ｒ−１６）及び（Ｓ−１）〜（Ｓ−５）をそれぞれ得た。得られた共重合体（Ａ−１）〜（Ａ−１６）及び（Ｈ−１）〜（Ｈ−５）のＳＰ値を上記の方法で計算し、Ｍｗ及び分子量分布（Ｍｗ／Ｍｎ）を上記の方法で測定した。得られた粘度指数向上剤のハンドリング性は以下の方法で測定した。結果を表１〜２に示す。
【００６３】
＜ハンドリング性＞
ガラス試験官に粘度指数向上剤（Ｒ−１）〜（Ｒ−１６）及び（Ｓ−１）〜（Ｓ−５）を採取し、２５℃で２４時間静置させた後、容器を９０°の角度で５秒間傾けた時に液面が流動するかで評価した。
［評価基準］
○：粘度指数向上剤が流動する
×：粘度指数向上剤が流動しない
【００６４】
【表１】
2020026519.tif 000005
【００６５】
【表２】
2020026519.tif 000006
【００６６】
表１及び２に記載の単量体の組成は、以下に記載した通りである。
（ａ−１）：メタクリル酸２−メチルウンデシル
（ａ−２）：メタクリル酸２−メチルドデシル
（ａ−３）：メタクリル酸２−メチルトリデシル
（ａ−４）：メタクリル酸２−メチルテトラデシル
（ａ−５）：メタクリル酸８−メチルノニル
（ａ’’−１）：炭素数１２〜１３の直鎖アルコール及び分岐アルコール混合物（Ｓａｓｏｌ製Ｌｉａｌ１２３、炭素数１２／１３＝４４／５６重量％、２位の炭素に分岐を有する比率：５５重量％、直鎖アルコール含有量：４５重量％）とメタクリル酸とのエステル化物（単量体（ａ）と単量体（ｃ）との混合物）
（ａ’’−２）：炭素数１４〜１５の直鎖アルコール及び分岐アルコール混合物（Ｓａｓｏｌ製Ｌｉａｌ１４５、炭素数１４／１５＝  ６０／４０重量％、２位の炭素に分岐を有する比率：６０重量％、直鎖アルコール含有量：４０重量％）とメタクリル酸とのエステル化物（単量体（ａ）と単量体（ｃ）との混合物）
（ｂ−１）：メタクリル酸２−（ジメチルアミノ）エチル
（ｂ−２）：メタクリル酸２−（ジエチルアミノ）エチル
（ｂ−３）：ビニルピロリドン
（ｂ−４）：メタクリルアミド
（ｂ−５）：Ｎ，Ｎ−ジ−ｎ−ブチルメタクリルアミド
（ｂ−６）：Ｎ−（Ｎ’，Ｎ’−ジメチルアミノエチル）メタクリルアミド
（ｃ−１）：メタクリル酸ｎ−ドデシル
（ｃ−２）：メタクリル酸ｎ−トリデシル
（ｃ−３）：メタクリル酸ｎ−テトラデシル
（ｃ−４）：メタクリル酸ｎ−ペンタデシル
（ｃ−５）：メタクリル酸ｎ−ヘキサデシル
（ｄ−１）：メタクリル酸２−オクチルドデシル
（ｄ−２）：メタクリル酸２−デシルテトラデシル
（ｅ−１）：２−ヒドロキシエチルメタクリレート
（ｆ−１）：アクリロイルオキシエチルホスフェート
【００６７】
＜実施例１７〜３２、比較例６〜１０＞
撹拌装置を備えたステンレス製容器に、基油Ｉ（鉱物油、ＳＰ値：８．３、１００℃の動粘度：４．２ｍｍ２／ｓ、４０℃動粘度：１９．４ｍｍ２／ｓ、粘度指数：１２２）９０部とパッケージ添加剤（Ｉｎｆｉｎｅｕｍ  Ｐ５７４１）１０部を投入し、粘度指数向上剤組成物を添加した後の潤滑油組成物の１００℃動粘度が８．２０±０．１（ｍｍ２／ｓ）になるように、それぞれ粘度指数向上剤（Ｒ−１）〜（Ｒ−１６）及び（Ｓ−１）〜（Ｓ−５）を添加し、潤滑油組成物（Ｖ１）〜（Ｖ１６）及び（Ｗ１）〜（Ｗ５）を得た。
潤滑油組成物（Ｖ１）〜（Ｖ１６）及び（Ｗ１）〜（Ｗ５）の粘度指数、低温粘度及び抗酸化性を以下の方法で測定した。結果を表４に示す。
【００６８】
＜潤滑油組成物の粘度指数＞
ＪＩＳ−Ｋ２２８３の方法に従って測定した。
【００６９】
＜潤滑油組成物の低温粘度＞
ＡＳＴＭ  Ｄ４６８６の方法に従って測定した。
【００７０】
＜潤滑油組成物の抗酸化性＞
ＪＩＳ−Ｋ２５１４に準拠し、１６５．５℃で１２０時間、酸化安定性試験を実施し、試験前後での潤滑油組成物の全酸価の増加量（ｍｇＫＯＨ／ｇ）を測定した。数値が小さいほど、酸化安定性に優れることを表す。
【００７１】
【表３】
2020026519.tif 000007
【００７２】
表１〜３の結果から明らかなように、本発明の粘度指数向上剤はハンドリング性に優れ、さらに本発明の粘度指数向上剤を用いた潤滑油組成物は、抗酸化性、低温粘度特性に優れており、さらに潤滑油に対し少ない添加量で優れた粘度指数向上能を発揮することが分かる。
一方、比較例６〜１０の結果から、単量体（ａ）、（ｂ）及び（ｃ）のいずれかの含有量が本発明の範囲外であると、粘度指数向上性能、低温粘度特性及び抗酸化性のうち少なくとも１つの性能が劣ることが分かる。特に、単量体（ａ）の含有量が下限範囲外である比較例４の粘度指数向上剤を用いた比較例９の潤滑油組成物は、低温粘度が高く、低温粘度特性が劣ることが分かる。また、単量体（ａ）の含有量が上限範囲外である比較例１の粘度指数向上剤を用いた比較例６の潤滑油組成物は、低温粘度特性に劣り、さらに粘度指数向上性能にも劣ることが分かる。また、単量体（ｂ）の含有量が下限範囲外である比較例２の粘度指数向上剤を用いた比較例７の潤滑油組成物は、低温粘度特性及び粘度指数往生性能には優れているものの、抗酸化性が極めて劣っていることが分かる。また、単量体（ｂ）の含有量が上限範囲外である比較例３の粘度指数向上剤を用いた比較例８の潤滑油組成物は、低温粘度特性が劣ることが分かる。また、単量体（ｃ）の含有量が下限範囲外である比較例５の粘度指数向上剤を用いた比較例１０の潤滑油組成物は、低温粘度特性及び粘度指数向上性能が劣ることが分かる。また、単量体（ｃ）の含有量が上限範囲外である比較例４の粘度指数向上剤を用いた比較例９の潤滑油組成物は、低温粘度特性が劣ることが分かる。
【産業上の利用可能性】
【００７３】
本発明の粘度指数向上剤はハンドリング性に優れ、さらにこの粘度指数向上剤を添加した潤滑油組成物は、抗酸化性、低温粘度特性に優れ、さらに潤滑油に対し少ない添加量で優れた粘度指数向上能を発揮するため、駆動系潤滑油（ＭＴＦ、デファレンシャルギヤ油、ＡＴＦ及びｂｅｌｔ−ＣＶＴＦ等）、作動油（機械の作動油、パワーステアリング油及びショックアブソーバー油等）、エンジン油（ガソリン用及びディーゼル用等）及びトラクション油に好適である。